ПОДВЕРГНУТЫЕ ОБРАБОТКЕ НАПОЛНИТЕЛИ, СОДЕРЖАЩИЕ КОМПОЗИЦИИ, И ИЗДЕЛИЯ, ПОЛУЧЕННЫЕ ИЗ НИХ

1. Способ получения подвергнутого обработке наполнителя, включающий:
(c) обработку суспензии, включающей неподвергнутый обработке наполнитель, где неподвергнутый обработке наполнитель прежде не высушивали, при использовании композиции для обработки, содержащей органосилан, описывающийся общей формулой (I):
1
2
где каждый R независимо представляет собой органофункциональный углеводород, содержащий от 1 до 36 атомов углерода, где функциональная группа органофункционального углеводорода представляет собой винил, аллил, гексенил, эпокси, глицидокси, (мет)акрилокси, сульфид, изоцианато, полисульфид, меркапто или галоген; каждый R независимо представляет собой углеводородную группу, содержащую от 1 до 36 атомов углерода, или водород, каждый X независимо представляет собой галоген или алкокси, содержащий от 1 до 36 атомов углерода; а составляет 0, 1, 2 или 3; b составляет 0, 1 или 2; (a+b) составляет 1, 2 или 3; при том условии, что в случае, когда b=1, (a+b) составит 2 или 3, для получения суспензии подвергнутого обработке наполнителя и
(d) высушивание упомянутой суспензии подвергнутого обработке наполнителя для получения подвергнутого обработке наполнителя.
1
2. Способ по п. 1, где композиция для обработки содержит органосилан, включающий галогенфункциональный органосилан, где X представляет собой алкокси; а составляет 1; b составляет 0; и функциональная группа органофункционального углеводорода R представляет собой галоген.
3. Способ по п. 2, где композиция для обработки содержит галогенфункциональный органосилан, выбираемый из (4-хлорметилфенил)триметоксисилана, (4-хлорметилфенил)триэтоксисилана, [2-(4-хлорметилфенил)этил]триметоксисилана, [2-(4-хлорметилфенил)этил]триэтоксисилана, (3-хлорпропенил)триметоксисилана, (3-хлорпропенил)триэтоксисилана,
(3-хлорпропил)триэтоксисилана, (3-хлорпропил)триметоксисилана, триметокси(2-п-толилэтил)силана и/или триэтокси(2-п-толилэтил)силана.
4. Способ по п. 1, где композиция для обработки, кроме того, содержит материал для обработки, выбираемый из анионных, неионных и амфотерных поверхностно-активных веществ и их смесей, где материал для обработки присутствует в количестве в диапазоне от более чем 1 до 25 мас.% в расчете на неподвергнутый обработке наполнитель.
5. Способ по п. 2, где композиция для обработки, кроме того, содержит меркаптосилан, отличный от галогенфункционального органосилана.
6. Способ по п. 5, где меркаптосилан включает меркаптопропилтриметоксисилан.
7. Способ по п. 5, где композиция для обработки, кроме того, содержит материал для обработки, выбираемый из анионных, неионных и амфотерных поверхностно-активных веществ и их смесей, где материал для обработки присутствует в количестве в диапазоне от более чем 1 до 25 мас.% в расчете на неподвергнутый обработке наполнитель.
8. Способ по п. 1, где упомянутый неподвергнутый обработке наполнитель выбирают из силиката алюминия, силикагеля, коллоидального диоксида кремния, осажденного диоксида кремния и их смесей.
9. Способ по п. 7, где упомянутый материал для обработки выбирают из солей жирных кислот, алкилсаркозинатов, солей алкилсаркозинатов и их смесей.
10. Способ по п. 1, где наполнитель включает осажденный диоксид кремния.
11. Способ по п. 1, где
подвергнутый обработке наполнитель включает подвергнутый обработке осажденный диоксид кремния; и
композиция для обработки включает:
(i) галогенфункциональный органосилан, описывающийся общей формулой (I),
(ii) материал для обработки, выбираемый из анионных, неионных и/или амфотерных поверхностно-активных веществ, где материал для обработки присутствует в количестве в диапазоне от более чем 1 до 25 мас.% в расчете на неподвергнутый обработке наполнитель, и
(iii) необязательно силан, отличный от галогенфункционального органосилана (i).
12. Способ получения подвергнутого обработке наполнителя, включающий:
(a) объединение силиката щелочного металла и кислоты для получения суспензии, включающей неподвергнутый обработке наполнитель, где упомянутый неподвергнутый обработке наполнитель прежде не высушивали;
(b) обработку упомянутой суспензии при использовании композиции для обработки, содержащей органосилан, описывающийся общей формулой (I):
1
2
где каждый R независимо представляет собой органофункциональный углеводород, содержащий от 1 до 36 атомов углерода, где функциональная группа органофункционального углеводорода представляет собой винил, аллил, гексенил, эпокси, глицидокси, (мет)акрилокси, сульфид, изоцианато, полисульфид, меркапто или галоген; каждый R независимо представляет собой углеводородную группу, содержащую от 1 до 36 атомов углерода, или водород, каждый X независимо представляет собой галоген или алкокси, содержащий от 1 до 36 атомов углерода; а составляет 0, 1, 2 или 3; b составляет 0, 1 или 2; (a+b) составляет 1, 2 или 3; при том условии, что в случае, когда b=1, (a+b) составит 2 или 3, для получения суспензии подвергнутого обработке наполнителя и
(a) высушивание упомянутой суспензии подвергнутого обработке наполнителя для получения подвергнутого обработке наполнителя.
13. Способ по п. 12, где упомянутый силикат щелочного металла включает силикат алюминия, силикат лития, силикат натрия и/или силикат калия.
1
14. Способ по п. 12, где композиция для обработки содержит органосилан, включающий галогенфункциональный органосилан, где X представляет собой алкокси; а составляет 1; b составляет 0; и функциональная группа органофункционального углеводорода R представляет собой галоген.
15. Способ по п. 14, где композиция для обработки содержит галогенфункциональный органосилан, выбираемый из (4-хлорметилфенил)триметоксисилана, (4-хлорметилфенил)триэтоксисилана, [2-(4-хлорметилфенил)этил]триметоксисилана, [2-(4-хлорметилфенил)этил]триэтоксисилана, (3-хлорпропенил)триметоксисилана, (3-хлорпропенил)триэтоксисилана, (3-хлорпропил)триэтоксисилана, (3-хлорпропил)триметоксисилана, триметокси(2-п-толилэтил)силана и/или триэтокси(2-п-толилэтил)силана.
16. Способ по п. 12, где композиция для обработки, кроме того, содержит материал для обработки, выбираемый из анионных, неионных и амфотерных поверхностно-активных веществ и их смесей, где материал для обработки присутствует в количестве в диапазоне от более чем 1 до 25 мас.% в расчете на неподвергнутый обработке наполнитель.
17. Материал подвергнутого обработке наполнителя, полученный способом по п. 1.
18. Каучуковая композиция, включающая подвергнутый обработке наполнитель, полученный способом по п. 1.
19. Каучуковая композиция по п. 18, содержащая натуральный каучук.
20. Каучуковое изделие, включающее подвергнутый обработке наполнитель, полученный способом по п. 1.
21. Протектор покрышки, включающий подвергнутый обработке наполнитель, полученный способом по п. 1.